(57)【要約】【課題】本発明が解決しようとする課題は、蒸解後の未漂白化学パルプを酸素脱リグニン処理する工程において、パルプの脱リグニンを促進し、後続の漂白段の薬品使用量を低減させるための酸素脱リグニン前処理法を提供することにある。【解決手段】蒸解処理後の未漂白化学パルプのｐＨを７．５〜１３．５に調整し、銅イオンまたは銅錯体をパルプ絶乾重量あたり０．０１〜１．０固形分重量％添加した後、あるいは銅イオンと銅イオンと錯体を形成できる配位子化合物をそれぞれパルプ絶乾重量あたり０．０１〜１．０固形分重量％添加した後、酸素圧３〜９ｋｇ／ｍ２で前処理し、次いで通常の酸素脱リグニン処理を実施する。【特許請求の範囲】
【請求項１】
蒸解処理後の未漂白化学パルプのｐＨを７．５〜１３．５に調整し、銅イオンをパルプ絶乾重量あたり０．０１〜１．０固形分重量％添加した後、酸素圧３〜９ｋｇ／ｃｍ２で処理することを特徴とする酸素脱リグニン前処理法。
【請求項２】
蒸解処理後の未漂白化学パルプのｐＨを７．５〜１３．５に調整し、少なくとも１種類の銅錯体をパルプ絶乾重量あたり０．０１〜１固形分重量％添加した後、酸素圧３〜９ｋｇ／ｃｍ２で処理することを特徴とする酸素脱リグニン前処理法。
【請求項３】
蒸解処理後の未漂白化学パルプのｐＨを７．５〜１３．５に調整し、銅イオンおよび銅イオンと錯体を形成できる配位子化合物を、それぞれパルプ絶乾重量あたり０．０１〜１．０固形分重量％添加した後、酸素圧３〜９ｋｇ／ｃｍ２で処理することを特徴とする酸素脱リグニン前処理法。
【請求項４】
該銅錯体が、単核銅錯体または酸素原子との反応により形成される二核銅錯体であることを特徴とする請求項２または請求項３記載の酸素脱リグニン前処理法。
【請求項５】
該銅錯体の配位子が、下記の群から選ばれる化合物であることを特徴とする請求項２から請求項４に記載のいずれか一つの酸素脱リグニン前処理法。
（１）アセトキシム、ピラゾール、イミダゾール、ピリジン及びその誘導体から選ばれる不飽和二重結合を有する窒素含有化合物
（２）ジエチルアミン、Ｎ，Ｎ，Ｎ’，Ｎ’−テトラメチルエチレンジアミン、１，４，７−トリメチル−１，４，７−トリアザシクロノナンから選ばれる鎖状脂肪族窒素含有化合物または環状脂肪族窒素含有化合物
（３）水溶性ポリアニリン、ポリピロールから選ばれる導電性を有する水溶性化合物
（４）アミノ基、カルボキシル基、アルデヒド基、アルコール性水酸基、フェノール性水酸基、シアノ基、硫酸基、リン酸基、チオールから選ばれる官能基を有する水溶性低分子化合物または水溶性高分子化合物
（５）酸素またはイオウを含有する水溶性環状ポリエーテル化合物
（６）ピロガロール、カテコールから選ばれる低分子ポリフェノール
【発明の詳細な説明】
【０００１】
【発明の属する技術分野】
本発明は製紙用の未漂白化学パルプの処理法に関するものであり、更に詳しくは、蒸解後の化学パルプを酸素脱リグニン処理する工程において、パルプの脱リグニンを促進し、後続の漂白段の薬品使用量を低減させるための酸素脱リグニン前処理法に関するものである。
【０００２】
【従来の技術】
化学パルプ、すなわち木材を化学的に処理してパルプを製造する方法としては、クラフト蒸解法、ソーダ蒸解法、サルファイト蒸解法、オルガノソルブ蒸解法など多種にわたる。現在では、クラフト蒸解法に種々の蒸解促進剤および／またはパルプ収率向上剤を添加した、クラフト−アンスラキノン蒸解法、クラフト−ポリサルファイド蒸解法、クラフト−ポリサルファイド−アンスラキノン蒸解法が主流となっている。
【０００３】
化学パルプの漂白は多段にわたる漂白処理により実施されている。この多段漂白には漂白剤として塩素系漂白薬品が従来、使用されてきた。しかし、これらの塩素系漂白薬品を使用した場合、漂白排水中に含まれる有機塩素化合物が環境に対する汚染源と成る得る。従って、漂白排水の回収燃焼が望まれるが、塩素イオンによる装置の腐食の問題から極めて困難である。現在、これら漂白排水は活性汚泥処理などにより処理されているが、有機塩素化合物を完全に無毒化することは難しく、環境に与える影響が懸念される。
【０００４】
そこで、塩素系薬品の使用量を低減させるために、蒸解処理後の初段にアルカリ性、高温加圧下で酸素を作用させる酸素脱リグニン法が開発され、現在広く普及するに至っている。蒸解後のパルプ中に残存するリグニンの４０〜５０％が、酸素脱リグニンを実施することにより除去されるので、後段の塩素系漂白薬品の使用量を下げることが可能になるのみならず、酸素脱リグニン工程で発生した排水を蒸解工程に循環することができるので、薬品とエネルギーを回収することも可能であり、また、排水の負荷を軽減できる。
【０００５】
環境に対する負荷をさらに軽減するためには、酸素脱リグニン工程における脱リグニン率を向上する必要がある。酸素脱リグニンを改善する従来の技術としては、酸素脱リグニン選択性を高めるための各種前処理法が報告されている。例えばＳａｍｕｅｌｓｏｎらは二酸化窒素を用いた２段の前処理法を提案している（特許文献１参照。）。しかし、酸化剤として毒性の強い気体である二酸化窒素を使用しているため、取り扱いが難しいだけでなく、反応が不均一になる欠点を有する。また、大井らは、亜硝酸塩を含む硝酸酸性における一段の前処理法を提案している（特許文献２参照。）。この技術では、最大限の効果を発揮するには硝酸を対パルプ２〜３  ％添加する必要があるため、排水を回収燃焼した際、硝酸由来の窒素酸化物が多量に発生する欠点がある。さらに、前処理を酸性条件下で行うため、処理の前後で洗浄・脱水工程を必要とし、設備投資が増大するという問題もある。
【０００６】
最近、銅・ピリジン等の窒素含有化合物・過酸化物システムにより、リグニンを解重合する方法が提案されている（特許文献３参照。）。この方法を酸素脱リグニン前処理法として適用可能であるが、処理温度が６０〜８０℃の場合、処理時間が４時間と長い時間を要するうえ、比較的に高価な過酸化物の添加量が対パルプ２〜４％とかなり多いのが欠点である。酸素脱リグニン工程を考えた場合、前処理段で使用される酸化剤として、過酸化水素に代表される過酸化物と酸素を比較すると、やはり安価な酸素を使用するほうがはるかに優れている。
【０００７】
また、一般に、針葉樹由来のクラフトパルプに比べて広葉樹由来のパルプは酸素脱リグニン時のカッパー価が低下し難いことが知られており（非特許文献１参照。）。その原因としてパラ−ヒドロキシフェニル型構造ユニットの蓄積が示唆されている（非特許文献２参照。）。
【０００８】
以上のように、人間や動物に無害であり、低薬品添加量で高い脱リグニン率を達成でき、更に処理コストが低い酸素脱リグニン前処理法技術の確立が強く望まれている。
【０００９】
【特許文献１】
特開昭５９−１０６５９２号公報
【特許文献２】
特開平４−３１６６９０号公報
【特許文献３】
特開平１２−５０９８９５号公報
【非特許文献１】
ＭｃＤｏｎｏｕｇｈ，Ｔ．Ｊ．著  「Ｉｎ  Ｐｕｌｐ  ｂｌｅａｃｈｉｎｇ．  Ｐｒｉｎｃｉｐｌｅｓ  ａｎｄ  ｐｒａｃｔｉｃｅ．」Ｔａｐｐｉ，  １９９６年．ｐ．２１３−２３９
【非特許文献２】
Ａｋｉｍ，Ｌ．Ｇ等著．Ｃａｎ．Ｊ．Ｃｈｅｍ．２００１年第７９巻  ｐ．２０１
【００１０】
【発明が解決しようとする課題】
本発明が解決しようとする課題は、蒸解後の化学パルプを酸素脱リグニン処理する工程において、パルプの脱リグニンを促進し、後続の漂白段の薬品使用量を低減させるための酸素脱リグニン前処理法を提供することにある。
【００１１】
【課題を解決するための手段】
蒸解処理後の未晒化学パルプのｐＨを７．５〜１３．５に調整し、銅イオンまたは銅錯体をパルプ絶乾重量あたり０．０１〜１．０固形分重量％添加した後、あるいは銅イオンと銅イオンと錯体を形成できる配位子化合物をそれぞれパルプ絶乾重量あたり０．０１〜１．０固形分重量％添加した後、酸素圧３〜９ｋｇ／ｍ２で前処理し、次いで通常の酸素脱リグニン処理を実施する。
【００１２】
【発明の実施の形態】
本発明者らは一般に実施されている酸素脱リグニン設備の大幅な変更を必要としないで、酸素脱リグニン工程における脱リグニン率の向上を達成できる前処理法について鋭意検討した結果、蒸解後の未漂白化学パルプを、アルカリ性媒体中で、銅イオンまたは銅錯体と、加圧酸素とを添加し、加熱処理した後、通常の酸素脱リグニン処理を行うことにより、効果的に脱リグニンされたパルプが得られることを見出し、本発明を完成させるに至った。
【００１３】
本発明の酸素脱リグニン前処理法は、クラフト蒸解法、ソーダ蒸解法、サルファイト蒸解法、オルガノソルブ蒸解法などの製紙用化学パルプ蒸解法の未漂白パルプの処理に適用できるが、好適には未漂白クラフトパルプである。また、クラフト−アンスラキノン蒸解法、クラフト−ポリサルファイド蒸解法、クラフト−ポリサルファイド−アンスラキノン蒸解法の未漂白クラフトパルプの処理にも適用できる。さらにクラフト法については修正法として、ＭＣＣ、ＥＭＣＣ、ＩＴＣ、Ｌｏ−ｓｏｌｉｄ法等が知られているが、それらの方法に限定されず適用できる。また、広葉樹にも針葉樹にも適用できるが、好適には広葉樹の処理に適する。広葉樹の未漂白クラフトパルプのカッパー価は１２〜２６の範囲であり、１４〜２２が好ましく、１５〜１８が更に好ましい。針葉樹の未漂白クラフトパルプのカッパー価は１８〜３６の範囲であり、２２〜３２が好ましく、２４〜２８が更に好ましい。
【００１４】
本発明においては、蒸解処理後の未漂白化学パルプ、好適には未漂白クラフトパルプに必要であればアルカリ溶液を添加してアルカリ性とした後、▲１▼銅イオンを単独で添加する。または▲２▼銅錯体触媒を添加する。この場合、市販の銅錯体を添加しても良いし、銅イオンと後記の特定の配位子化合物を予め混合し生成した錯体を添加しても良い。または▲３▼銅イオンと後記の特定の配位子化合物を別々に添加しても良い。その後、酸素圧下で酸化前処理を行う。前処理の反応条件は次の通りである。パルプ濃度は１〜３０固形分重量％、より好ましくは８〜１５固形分重量％、温度は５０〜１２０℃、より好ましくは８５〜１０５℃、酸素圧は３〜９ｋｇ／ｃｍ２、より好ましくは５〜７ｋｇ／ｃｍ２、処理時間は５〜１８０分、より好ましくは１５〜９０分で実施される。また、本発明は１段酸素脱リグニン処理のみならず、２段酸素脱リグニン処理の前処理にも適応可能である。
【００１５】
本発明の前処理工程におけるアルカリ溶液のｐＨは１３．５以下、より好ましくは８〜１３である。使用されるアルカリ薬剤は水酸化ナトリウムや水酸化カリウムなどが挙げられるが、好適には水酸化ナトリウムである。ただし、蒸解後に洗浄・脱水された未漂白クラフトパルプのｐＨは通常８〜１０であるため、前処理をｐＨ＝８〜１０で行う場合には、アルカリ源として水酸化ナトリウムを補充する必要はない。
【００１６】
本発明における銅イオンまたは銅錯体触媒の添加量は、対パルプ０．０１〜１．０固形分重量％、より好ましくは０．２５〜０．５０固形分重量％である。銅イオンは、水に溶解可能なあらゆる銅の２価イオンの塩を使用することができる。該塩は、ハロゲン化物、硫酸塩、リン酸塩、硝酸塩、酢酸塩およびこれらの混合物からなる群より選択することができる。また、銅錯体は単核銅錯体、または酸素原子との反応により形成される二核銅錯体である。また、該銅錯体の配位子は次の群から選ばれる。
（１）アセトキシム、ピラゾール、イミダゾール、ピリジン及びその誘導体等から選ばれる不飽和二重結合を有する窒素含有化合物
（２）ジエチルアミン、Ｎ，Ｎ，Ｎ’，Ｎ’−テトラメチルエチレンジアミン、１，４，７−トリメチル−１，４，７−トリアザシクロノナン等から選ばれる鎖状脂肪族窒素含有化合物または環状脂肪族窒素含有化合物
（３）水溶性ポリアニリン、ポリピロール等から選ばれる導電性を有する水溶性化合物
（４）アミノ基、カルボキシル基、アルデヒド基、アルコール性水酸基、フェノール性水酸基、シアノ基、硫酸基、リン酸基、チオール等から選ばれる官能基を有する水溶性低分子化合物または水溶性高分子化合物
（５）酸素またはイオウを含有する水溶性環状ポリエーテル化合物
（６）ピロガロール、カテコール等から選ばれる低分子ポリフェノール
【００１７】
ここで使用する酸素源は、液体酸素でも良いし、ＰＳＡ酸素でも構わない。また、後段にオゾン漂白設備がある場合、オゾン漂白段から排出される廃酸素を利用することも可能である。
【００１８】
本発明の酸素脱リグニン後、後段の漂白性を向上するにはｐＨ２〜４、温度８０〜１００℃、時間６０〜１８０分、パルプ濃度５〜１０％で酸処理し、パルプ中に含まれる銅イオンまたは銅錯体を除去することが好ましい。酸としては、塩酸、硫酸、硝酸などの鉱酸が挙げられるが、好適には硫酸である。一般に、広葉樹材由来の未漂白クラフトパルプのカッパー価を低下させにくい原因の一つにヘキセンウロン酸の存在が挙げられる。また、ヘキセンウロン酸は完成漂白パルプの光或いは熱による退色に関与している可能性があることから、できるだけ除去することが望ましい。上述した酸処理により銅イオンまたは銅錯体のみならず、ヘキセンウロン酸も同時に除去できるため、さらにカッパー価を下げることができ、後段の漂白薬品使用量を大幅に削減することができる。
【００１９】
本発明における前処理の作用は、今のところ明らかにはなっていない。しかし、次の報告がある。
（１）アルコール中で銅化合物およびアミン類或いはオキシム類からなる触媒と酸素により２，４，６−トリメチルフェノールが効率良く酸化されること（特開平０４−０７７４４７公開）
（２）１−ヘキサノール中で銅・ピリジン錯体と酸素により２，４，６−トリメチルフェノールの４位メチル基がアルデヒドおよびカルボキシル基へと酸化されること（Ｋ．Ｔａｋａｉ，ｅｔ  ａｌ．，Ｂｕｌｌ．Ｃｈｅｍ．Ｓｏｃ．Ｊｐｎ．，７５（２），３１１−３１７  （２００２））
（３）２価銅のアミン錯体はフェノールを一電子酸化し、１価銅のアミン錯体となった後、酸素により酸化され、２価銅・アミン錯体へ再生し、酸化触媒として作用すること（武田邦彦ら，コンバーテック，ｐｐ．４（２００１））
（４）（μ−η２：η２−ペルオキソ）二核２価銅錯体或いはビス（μ−ヒドロキソ）二核２価銅錯体が酸素共存下においてフェノール酸化触媒作用を有すること（Ｈｉｇａｓｈｉｍｕｒａ，Ｈ．，ｅｔ  ａｌ．，Ｊ．Ａｍ．Ｃｈｅｍ．Ｓｏｃ．，１２０，８５２９（１９９８））
これらの報告から推定して、二酸化窒素前処理同様、酸素脱リグニン工程で生成する難分解性のフェノール性リグニン、例えば前述のパラ−ヒドロキシフェニル型構造ユニット或いは５−５’−ビフェニル型構造ユニットが酸化分解されることにより、その効果を発揮している可能性が考えられる。
【００２０】
さらに、（μ−η２：η２−ペルオキソ）二核２価銅錯体が銅モノオキシゲナーゼ活性を有し、フェノールリチウム塩をカテコールに効率良く酸化するという報告（Ｉｔｏｈ，Ｓ．，ｅｔ  ａｌ．，Ｊ．Ａｍ．Ｃｈｅｍ．Ｓｏｃ．，１２３，６７０８（２００１））から、比較的高い酸化電位を有し、酸素により酸化されにくいパラ−ヒドロキシフェニル型構造ユニットに水酸基が導入されることで酸化電位が低下し、酸素により酸化分解され易くなることでその効果を発揮している可能性も考えられる。また、銅イオンはマイルドなアルカリ溶液中（ｐＨ９．６）、１００℃、２時間程度の処理でセルロースの還元末端を酸化することで、１％苛性ソーダ溶液、１００℃におけるセルロースの分解反応を抑制することが報告されており（Ｍｅｌｌｅｒ，Ａ．，Ｔａｐｐｉ，４５（６），４８１（１９６２））、パルプ収率向上の観点からもメリットがあると思われる。
【００２１】
この前処理の効果により、後続の酸素脱リグニン反応が選択的かつ効率的に進行し、高い脱リグニン率が達成できる。さらに、パルプ中のリグニン含有量が低下することにより、後段の漂白薬品の添加量大幅に低減することができる。
【００２２】
【実施例】
次に、実施例により本発明を具体的に説明する。各薬品の使用量は絶乾パルプ当たりの固形分重量％で示した。使用したパルプはクラフト蒸解後の広葉樹由来の未漂白クラフトパルプ（ハンター白色度３０．２％、カッパー価１４．９）である。カッパー価測定はＪＩＳ  Ｐ−８２１１に準じて行った。さらに、本発明により得られたパルプから下記の抄紙方法で手抄き紙を調製し、その紙質を調べた。
・密度：ＪＩＳ  Ｐ８１１８に準じて測定した。
・裂断長：ＪＩＳ  Ｐ８１１３に準じて測定した。
・ハンター白色度：ＪＩＳ  Ｐ８１２３に準じて測定した。
・濾水度：酸素脱リグニン後のパルプを、２５℃で叩解機にて離解、叩解して濃度０．５重量％のスラリーとしたものを用いた。カナダ標準濾水度（ＪＩＳ  Ｐ８１２１）を測定した。
・抄紙方法：酸素脱リグニン後のパルプスラリーをそれぞれ抄紙後のシートの坪量が６０ｇ／ｍ２になるように量り取り、丸型タッピ抄紙機にて１５０メッシュワイヤー（面積２００ｃｍ２）で抄紙しシートを得た。得られたシートは、３．５ｋｇ／ｃｍ２で５分間プレス機にてプレス脱水した後、２分間プレス脱水した。５０℃下で１時間乾燥した。得られたシートを２３℃、湿度５５％の条件で調湿してから紙の密度、裂断長、白色度を前述の方法で測定した。
【００２３】
【実施例１】
広葉樹未漂白クラフトパルプの絶乾重量３０．０ｇを採取し、絶乾パルプ重量当たり塩化第二銅二水和物を０．５％添加し、次いで希釈水をパルプ濃度が１０％となるように加えた。Ｑｕａｎｔｕｍ  Ｔｅｃｈｎｏｌｏｇｙ社のＨｉｇｈ  Ｉｎｔｅｎｓｉｔｙ  Ｍｉｎｉ  Ｍｉｘｅｒを用いて酸素脱リグニン前処理（以下、前処理と略す）を行った。その際、ｐＨは９．５、酸素圧６ｋｇ／ｃｍ２、温度９５℃、反応時間６０分である。反応後、得られたパルプを洗浄、脱水し、絶乾パルプ重量当たり苛性ソーダを２．０％添加し、次いで希釈水をパルプ濃度が１０％となるように加えた。前述のＨｉｇｈ  Ｉｎｔｅｎｓｉｔｙ  Ｍｉｎｉ  Ｍｉｘｅｒを用いて酸素脱リグニンを行った。その際、ｐＨは１２．７、酸素圧６ｋｇ／ｃｍ２、温度９５℃、反応時間６０分である。反応後、得られたパルプを洗浄、脱水し、カッパー価と白色度を測定した。
【００２４】
【実施例２】
塩化第二銅二水和物の添加量を０．５０％から０．２５％へ変更した以外は、実施例１と同様の処理を行った。酸素脱リグニン後、得られたパルプを洗浄、脱水し、カッパー価と白色度を測定した。
【００２５】
【実施例３】
塩化第二銅二水和物に代え、硫酸第二銅五水和物を０．８８ｍｍｏｌ（銅イオン濃度として塩化第二銅二水和物を０．５％添加に相当）添加した以外は、実施例１と同様の処理を行った。酸素脱リグニン後、得られたパルプを洗浄、脱水し、カッパー価と白色度を測定した。
【００２６】
【実施例４】
塩化第二銅二水和物に代え、酢酸第二銅一水和物を０．８８ｍｍｏｌ（銅イオン濃度として塩化第二銅二水和物を０．５％添加に相当）添加した以外は、実施例１と同様の処理を行った。酸素脱リグニン後、得られたパルプを洗浄、脱水し、カッパー価と白色度を測定した。
【００２７】
【実施例５】
塩化第二銅二水和物を０．２５％に変更し、アセトキシムを０．２５％添加した以外は、実施例１と同様の処理を行った。酸素脱リグニン後、得られたパルプを洗浄、脱水し、カッパー価と白色度を測定した。
【００２８】
【実施例６】
前処理時の酸素圧を６ｋｇ／ｃｍ２から３ｋｇ／ｃｍ２へ変更した以外は、実施例１と同様の処理を行った。酸素脱リグニン後、得られたパルプを洗浄、脱水し、カッパー価と白色度を測定した。
【００２９】
【実施例７】
前処理時に苛性ソーダを４．０％添加し、酸素圧を５ｋｇ／ｃｍ３、処理時間を１５分間とした以外は、実施例２と同様の処理を行った。酸素脱リグニン後、得られたパルプを洗浄、脱水し、カッパー価と白色度を測定した。
【００３０】
【実施例８】
前処理時に銅・アミン錯体としてジ−μ−ハイドロキソ−ビス−［（Ｎ，Ｎ，Ｎ’，Ｎ’−テトラメチルエチレンジアミン）２価銅］クロライド（Ａｃｒｏｓ  Ｏｒｇａｎｉｃｓ社）を０．２５％添加した以外は、実施例７と同様の処理を行った。酸素脱リグニン後、得られたパルプを洗浄、脱水し、カッパー価と白色度を測定した。
【００３１】
【比較例１】
塩化第二銅二水和物を無添加とし、代わりにアセトキシムを０．５％添加した以外は、実施例１と同様の処理を行った。酸素脱リグニン後、得られたパルプを洗浄、脱水し、カッパー価と白色度を測定した。
【００３２】
【比較例２】
塩化第二銅二水和物に代え、硫酸第一鉄七水和物を０．８８ｍｍｏｌ（金属イオン濃度として塩化第二銅二水和物を０．５％添加に相当）添加した以外は、実施例１と同様の処理を行った。酸素脱リグニン後、得られたパルプを洗浄、脱水し、カッパー価と白色度を測定した。
【００３３】
【比較例３】
塩化第二銅二水和物に代え、塩化第二鉄六水和物を０．８８ｍｍｏｌ（金属イオン濃度として塩化第二銅二水和物を０．５％添加に相当）添加した以外は、実施例１と同様の処理を行った。酸素脱リグニン後、得られたパルプを洗浄、脱水し、カッパー価と白色度を測定した。
【００３４】
【比較例４】
塩化第二銅二水和物に代え、硫酸マンガン五水和物を０．８８ｍｍｏｌ（金属イオン濃度として塩化第二銅二水和物を０．５％添加に相当）添加した以外は、実施例１と同様の処理を行った。酸素脱リグニン後、得られたパルプを洗浄、脱水し、カッパー価と白色度を測定した。
【００３５】
【比較例５】
塩化第二銅二水和物に代え、酢酸コバルト四水和物を０．８８ｍｍｏｌ（金属イオン濃度として塩化第二銅二水和物を０．５％添加に相当）添加した以外は、実施例１と同様の処理を行った。酸素脱リグニン後、得られたパルプを洗浄、脱水し、カッパー価と白色度を測定した。
【００３６】
【比較例６】
前処理時に、塩化第二銅二水和物を無添加とした以外は、実施例１と同様の処理を行った。酸素脱リグニン後、得られたパルプを洗浄、脱水し、カッパー価と白色度を測定した。
【００３７】
【比較例７】
前処理時に、塩化第二銅二水和物を無添加とし、苛性ソーダを３．０％添加（ｐＨ＝９．９）した以外は、実施例１と同様の処理を行った。酸素脱リグニン後、得られたパルプを洗浄、脱水し、カッパー価と白色度を測定した。
【００３８】
【比較例８】
前処理時に苛性ソーダを４．０％添加（ｐＨ＝１３．２）し、酸素圧を５ｋｇ／ｃｍ３、処理時間を１５分間とした以外は、実施例１と同様の処理を行った。酸素脱リグニン後、得られたパルプを洗浄、脱水し、カッパー価と白色度を測定した。
【００３９】
【比較例９】
前処理は行わず、広葉樹未漂白クラフトパルプの絶乾重量３０．０ｇを採取し、絶乾パルプ重量当たり苛性ソーダを２．０％添加（ｐＨ＝１２．６）し、次いで希釈水をパルプ濃度が１０％となるように加えた。前述のＨｉｇｈ  Ｉｎｔｅｎｓｉｔｙ  Ｍｉｎｉ  Ｍｉｘｅｒを用いて酸素脱リグニンを行った。その際、酸素圧６ｋｇ／ｃｍ２、温度９５℃、反応時間６０分である。反応後、得られたパルプを洗浄、脱水し、カッパー価と白色度を測定した。
【００４０】
【比較例１０】
絶乾パルプ重量当たり苛性ソーダを３．０％添加（ｐＨ＝１２．９）する以外は、比較例９と同様の処理を行った。酸素脱リグニン後、得られたパルプを洗浄、脱水し、カッパー価と白色度を測定した。
【００４１】
【比較例１１】
絶乾パルプ重量当たり苛性ソーダを４．０％添加（ｐＨ＝１３．１）する以外は、比較例９と同様の処理を行った。酸素脱リグニン後、得られたパルプを洗浄、脱水し、カッパー価と白色度を測定した。
【００４２】
【比較例１２】
絶乾パルプ重量当たり苛性ソーダを６．０％添加（ｐＨ＝１３．２）する以外は、比較例９と同様の処理を行った。酸素脱リグニン後、得られたパルプを洗浄、脱水し、カッパー価と白色度を測定した。
【００４３】
【比較例１３】
前処理時に酸素圧をかけない以外は、実施例１と同様の処理を行った。酸素脱リグニン後、得られたパルプを洗浄、脱水し、カッパー価と白色度を測定した。
【００４４】
実施例１〜８及び比較例１〜１３の結果を表１に示す。
【００４５】
表１から、広葉樹由来の未漂白クラフトパルプは通常の酸素脱リグニンでは苛性ソーダを２％から６％へ増添してもほとんどカッパー価が低下せず（比較例１０〜１２）、酸素脱リグニンし難いことが分かる。この酸素脱リグニンを銅イオン無添加で実施後、アルカリを２．０％、３．０％添加して酸素脱リグニンしてもカッパー価を８．９、８．７までしか下げられない（比較例６、７）。また、銅イオンを添加して前処理を行った後、酸素脱リグニンにより得られるパルプの脱リグニン率は著しく向上する（実施例１、２、３、４、７）。さらに、銅イオンのカウンターイオンとしては塩化物イオンと硫酸イオン（実施例１、２、３）がほぼ同等、次いで酢酸イオン（実施例４）であることが分かる。さらに、銅・アミン錯体を添加した場合も脱リグニン率は著しく向上する（実施例５、８）。この優れた効果はアミン単独（比較例１）では得られない。銅イオン以外の遷移金属イオンでは脱リグニン効果、白色度共に低い（比較例２〜５）。また、酸素圧をかけない場合は脱リグニン効果、白色度共に低く（比較例１３）、酸素圧３ｋｇ／ｃｍ２以上かけないと十分な効果が得られない（実施例６）。
【００４６】
実施例７と比較例８、９の酸素脱リグニン後のパルプを用いて、手抄き紙を作成し、紙質を測定した。結果を表２に示す。一般に、遷移金属イオンを酸素脱リグニン時に添加すると、パルプ粘度が低下するため、紙力低下をまねく恐れがあることが指摘されているが、表２の結果から、塩化第二銅を添加した実施例７は、裂断長は比較例とほぼ同等、脱リグニン率および白色度において非常に優れていることが分かる。
【００４７】
【表１】
2004183169.tif 000002
【００４８】
【表２】
2004183169.tif 000003
【００４９】
【発明の効果】
本発明によれば、現行の酸素脱リグニン法よりも優れた脱リグニンを達成することができる。本発明により得られたパルプは脱リグニン率が高いため、後続の漂白段における漂白薬品の使用量を大幅に削減できる。